"炭化タングステン基超硬合金または炭窒化チタン基サーメットで構成された工具基体の表面に、a下部層が、3~20μmの合計平均層厚を有するTiの炭化物層、窒化物層、炭窒化物層、炭酸化物層および炭窒酸化物層のうちの1層または2層以上からなるTi化合物層、b上部層が、2~25μmの平均層厚を有する酸化アルミニウム層、以上aおよびbで構成された硬質被覆層を形成してなる表面被覆切削工具において、c上記bの酸化アルミニウム層について、電界放出型走査電子顕微鏡と電子後方散乱回折像装置を用い、表面研磨面の測定範囲内に存在する六方晶結晶格子を有する結晶粒個々に電子線を照射して、基体表面の法線に対して、前記結晶粒の結晶面である0001面の法線がなす傾斜角を測定し、隣接する測定点からの測定傾斜角の角度差が5度以上である場合に、相互に隣接する測定点の境界は結晶粒界であるとし、結晶粒界に囲まれ、他の結晶粒界に分断されていない範囲を同一の結晶粒として特定し、個々の結晶粒のアスペクト比を求めた場合、アスペクト比が5未満である結晶粒が面積比で10~50を占め、同時に、アスペクト比が5以上である結晶粒が面積比で50~90を占め、また、0~90度の範囲内にある前記測定傾斜角を0.25度のピッチ毎に区分して、結晶粒個々の結晶粒内平均方位差を求めた場合、上記アスペクト比が5未満である結晶粒の結晶粒内平均方位差の平均は5度未満を示し、一方、上記アスペクト比が5以上である結晶粒の結晶粒内平均方位差の平均は5度以上を示すことを特徴とする表面被覆切削工具。近年の切削装置の高性能化はめざましく、一方で切削加工に対する省力化および省エネ化、さらに低コスト化の要求は強く、これに伴い、切削加工は一段と高速化、高効率化の傾向にある。また、工具寿命の延命化を図るという観点から、硬質被覆層の厚膜化も求められているが、例えば、硬質被覆層例えば、上部層のAl2O3層の厚膜化を図った場合、上記従来の被覆工具においては、特にこれを厳しい切削条件の高速断続切削、すなわち、高熱発生を伴うとともに、切刃部にきわめて短いピッチで繰り返し断続的、衝撃的負荷が作用する高速断続切削で用いると、上部層のAl2O3層は、高温強度、靭性、密着性が十分とはいえないため、切刃部にチッピングが発生しやすく、これが原因で、比較的短時間で使用寿命に至るのが現状である。そこで、本発明者等は、上述のような観点から、被覆工具の硬質被覆層の耐チッピング性向上をはかるとともに長寿命化を図るべく、上部層を構成するAl2O3結晶粒のアスペクト比と粒内平均方位差について着目し、鋭意研究を重ねた結果、次のような知見を得た。炭化タングステン基超硬合金または炭窒化チタン基サーメットで構成された工具基体の表面に、下部層として、3~20μmの合計平均層厚を有するTiの炭化物TiC層、窒化物TiN層、炭窒化物TiCN層、炭酸化物TiCO層および炭窒酸化TiCNO物層のうちの1層または2層以上からなるTi化合物層を、また、上部層として、1~25μmの平均層厚を有する酸化アルミニウムAl2O3層を蒸着形成するにあたり、Ti化合物層からなる下部層を形成した後、この上に、例えば、通常の化学蒸着装置にて、Al2O3の核薄膜を形成し、ついで、所定層厚例えば、目標上部層厚の60~90になるまでAl2O3層を蒸着形成し、ついで、所定の条件例えば、Ar雰囲気中,3~13kPa,1100~1200°Cで加熱処理を施し、ついで、目標上部層厚になるまでAl2O3層を蒸着形成すると、蒸着形成された上部層のAl2O3層には、Al2O3結晶粒のアスペクト比が異なり、しかも、アスペクト比に関連した粒内平均方位差を持った柱状組織が形成されることを見出したのである。そして、このようなAl2O3層から構成される上部層は、上部層が優れた高温強度と靭性を示すとともに、さらに、アスペクト比の高い柱状組織に選択的に歪が導入されるため、層内に発生したクラックの伝播進展が抑制され、その結果として、耐チッピング性が向上し、また、すぐれた耐摩耗性が発揮されることを見出したのである。したがって、このような硬質被覆層を備えた被覆切削工具を、例えば、鋼や鋳鉄などの、高熱発生を伴い、切刃に断続的、衝撃的負荷が作用する高速断続切削加工に用いた場合であっても、上部層を厚膜化しても、切刃部でのチッピングの発生が抑制され、長期の使用にわたって優れた耐摩耗性を発揮することができる。この発明は、上記の研究結果に基づいてなされたものであって、炭化タングステン基超硬合金または炭窒化チタン基サーメットで構成された工具基体の表面に、a下部層が、3~20μmの合計平均層厚を有するTiの炭化物層、窒化物層、炭窒化物層、炭酸化物層および炭窒酸化物層のうちの1層または2層以上からなるTi化合物層、b上部層が、2~25μmの平均層厚を有する酸化アルミニウム層、以上aおよびbで構成された硬質被覆層を形成してなる表面被覆切削工具において、c上記bの酸化アルミニウム層について、電界放出型走査電子顕微鏡と電子後方散乱回折像装置を用い、表面研磨面の測定範囲内に存在する六方晶結晶格子を有する結晶粒個々に電子線を照射して、基体表面の法線に対して、前記結晶粒の結晶面である0001面の法線がなす傾斜角を測定し、隣接する測定点からの測定傾斜角の角度差が5度以上である場合に、相互に隣接する測定点の境界は結晶粒界であるとし、結晶粒界に囲まれ、他の結晶粒界に分断されていない範囲を同一の結晶粒として特定し、個々の結晶粒のアスペクト比を求めた場合、アスペクト比が5未満である結晶粒が面積比で10~50を占め、同時に、アスペクト比が5以上である結晶粒が面積比で50~90を占め、また、0~90度の範囲内にある前記測定傾斜角を0.25度のピッチ毎に区分して、結晶粒個々の結晶粒内平均方位差を求めた場合、上記アスペクト比が5未満である結晶粒の結晶粒内平均方位差の平均は5度未満を示し、一方、上記アスペクト比が5以上である結晶粒の結晶粒内平均方位差の平均は5度以上を示すことを特徴とする表面被覆切削工具。に特徴を有するものである。つぎに、この発明の被覆工具の硬質被覆層の構成層について、より具体的に説明する。Ti化合物層下部層:Ti化合物層は、自体が高温強度を有し、これの存在によって硬質被覆層が高温強度を具備するようになるほか、工具基体と上部層であるAl2O3層のいずれにも強固に密着し、よって硬質被覆層の工具基体に対する密着性向上に寄与する作用をもつが、その合計平均層厚が3μm未満では、前記作用を十分に発揮させることができず、一方その合計平均層厚が20μmを越えると、特に高熱発生を伴う高速断続切削で熱塑性変形を起し易くなり、これが偏摩耗の原因となることから、その合計平均層厚を3~20μmと定めた。Al2O3層上部層:Al2O3層は、一般的にすぐれた高温硬さと耐熱性を有し、硬質被覆層の耐摩耗性向上に寄与するが、その平均層厚が2μm未満では、厚膜化による工具寿命の長寿命化を期待することはできず、一方、平均層厚が25μmを越えて厚くなりすぎると、チッピングが発生し易くなることから、その平均層厚を2~25μmと定めた。結晶粒のアスペクト比と粒内平均方位差とが特定の関連性を備えるAl2O3層からなる本発明の上部層は、例えば、以下に示す成膜方法によって蒸着形成することができる。即ち、Ti化合物層からなる下部層を通常の化学蒸着法で形成した後、該下部層の上に、例えば、通常の化学蒸着装置を用いて、≪第1段階≫反応ガス組成容量:AlCl36~10、CO23~8、C2H40.1~0.3、HCl6~10、残りH2、反応雰囲気温度:930~980°C、反応雰囲気圧力:3~10kPa、の条件核薄膜形成条件というで、層厚が20~200nmになるまで核薄膜を形成する。≪第2段階≫反応ガス組成容量:AlCl32~5、CO23~8、HCl2~5、H2S0.05~0.10、残りH2、反応雰囲気温度:960~1020°C、反応雰囲気圧力:3~10kPa、の条件一次成膜条件というで、目標上部層厚の60~90の層厚となるまでAl2O3を蒸着成膜する。≪第3段階≫反応ガス雰囲気:Ar、反応雰囲気温度:1100~1200°C、反応雰囲気圧力:3~13kPa、反応時間:5~30分、の条件加熱処理条件というで、Al2O3皮膜の加熱処理を行う。≪第4段階≫反応ガス組成容量:AlCl32~5、CO23~8、HCl6~10、H2S0.25~0.6、残りH2、反応雰囲気温度:960~1020°C、反応雰囲気圧力:3~10kPa、の条件二次成膜条件というで、目標上部層厚になるまでAl2O3を蒸着成膜する。上記の4段階で、Al2O3を成膜することによって、結晶粒のアスペクト比と粒内平均方位差とが特定の関連性を備えるAl2O3層からなる本発明の上部層を形成することができる。なお、上記4段階でのAl2O3の成膜によって、結晶粒のアスペクト比と粒内平均方位差とが特定の関連性を備えるようになる機構は未だ解明されていないが、第1段階における核薄膜形成と第3段階における加熱処理によって、成長面に変化が生じ結晶粒内方位変化が起こるものと考えられる。そして、この上部層は、すぐれた高温強度と靭性に加え、層内に発生したクラックの伝播進展を抑制する作用を有するので、高速断続切削加工においてすぐれた耐チッピング性、耐摩耗性を発揮する。上記で成膜した上部層のAl2O3層について、結晶粒のアスペクト比、面積割合、結晶粒内平均方位差は、例えば、以下のようにして求めることができる。上記で成膜した上部層のAl2O3層について、電界放出型走査電子顕微鏡と電子後方散乱回折像装置を用い、断面研磨面の測定範囲内に存在する六方晶結晶格子を有する結晶粒個々に100nm/stepの間隔で、電子線を照射して、基体表面の法線に対して、前記結晶粒の結晶面である0001面の法線がなす傾斜角を測定し、隣接する測定点からの測定傾斜角の角度差が5度以上である場合に、相互に隣接する測定点の境界は結晶粒界であるとし、結晶粒界に囲まれ、他の結晶粒界に分断されていない範囲を同一の結晶粒として特定し、さらに、隣接測定点の測定傾斜角の角度差が5度以上であるとして決定されるそれぞれの結晶粒が、アスペクト比が5未満であるか5以上であるかを判別するとともに、それぞれの面積割合を求め、さらに、各結晶粒における結晶粒内平均方位差を求めたところ、上記アスペクト比が5未満の結晶粒の結晶粒内平均方位差の平均は5度未満を示し、一方、アスペクト比が5以上の結晶粒の結晶粒内平均方位差の平均は5度以上を示した。つまり、上記の結晶粒内平均方位差の測定から、本発明で成膜された上部層のAl2O3層には、Al2O3層に内在する歪が局所化して存在することが分かる。図1に、結晶粒内平均方位差の概念図を示す。即ち、図1a、bのいずれにおいても、結晶粒内結晶粒界内部のマス目で示される各測定点における測定角度の大きさを、それぞれのマス目の矢印で表示しているが、アスペクト比が5未満の結晶粒を示すaにおいては、いずれの測定点においても同程度の測定角度を示し、アスペクト比が5未満の結晶粒の結晶粒内平均方位差は小さく5度未満、一方、アスペクト比が5以上の結晶粒を示すbにおいては、測定点によって次第に測定角度が変化しており、アスペクト比が5以上の結晶粒の結晶粒内平均方位差が大きくなっている5度以上ことを示している。つまり、上記アスペクト比が5以上の結晶粒の結晶粒内平均方位差の平均が5度以上である結晶粒内部に、上部層のひずみが局所的に偏在分布し、その結果として、上部層に発生したクラックがひずみの多い箇所に優先的に進展し、その後ひずみの少ない箇所への伝播進展を抑制することができるため、チッピング等の異常損傷の発生を防止することができる。ただ、上記アスペクト比が5未満の結晶粒の結晶粒内平均方位差の平均が5度以上である場合、あるいは、アスペクト比が5以上の結晶粒の結晶粒内平均方位差の平均が5度未満である場合には、上部層のひずみの局所化が十分でないため、耐チッピング性、耐異常損傷性の向上を図ることはできない。なお、電界放出型走査電子顕微鏡と電子後方散乱回折像装置を用いた結晶粒内方位差と、有限要素法を用いたAl2O3内の応力については、例えば、以下の参考文献に開示されている参考文献H.Chien,Z.Ban,P.Prichard,Y.Liu,G.S.Rohrer,InfluenceofMicrostructureonResidualThermalStressesinTiCXN1-Xandα-Al2O3CoatingsonWC-CoToolInsertsProceedingsofthe17thPlanseeSeminar2009Editors:L.S.Sigl.P.Rodhammer,H.Wildner,PlanseeGroup.AustrialVol.2,HM42/1-11また、上部層における上記アスペクト比と結晶粒内平均方位差について述べると、アスペクト比が5未満の結晶粒の面積割合が50を超え、若しくは、アスペクト比が5以上の結晶粒の面積割合が50未満では、硬質被覆層の具備する耐摩耗性を十分に発揮することはできない。また、アスペクト比が5未満の結晶粒の面積割合が10未満、若しくは、アスペクト比が5以上の結晶粒の面積割合が90を超える場合、さらには、アスペクト比が5未満の結晶粒の結晶粒内平均方位差の平均が5度以上、若しくは、アスペクト比が5以上の結晶粒の結晶粒内平均方位差の平均が5度未満である場合には、硬質被覆層内への歪の導入が十分でないため、十分な高温強度、靭性を示すことができない。したがって、この発明では、アスペクト比が5未満である結晶粒が面積比で10~50を占め、かつ、該結晶粒の結晶粒内平均方位差の平均は5度未満であると定め、同時に、アスペクト比が5以上である結晶粒が面積比で50~90を占め、かつ、該結晶粒の結晶粒内平均方位差の平均は5度以上であると定めた。硬質被覆層として、Ti化合物層からなる下部層とAl2O3層からな上部層を蒸着形成したこの発明の被覆工具は、上部層のAl2O3結晶粒のうち、アスペクト比が5未満である結晶粒は10~50面積を占め、かつ、その結晶粒内平均方位差の平均は5度未満であり、一方、アスペクト比が5以上である結晶粒は50~90面積を占め、かつ、その結晶粒内平均方位差の平均は5度以上であることから、アスペクト比の高い柱状組織に選択的に歪を導入することができ、その結果、上部層内に発生したクラックの伝播進展を抑制することができる。したがって、この発明の被覆工具は、高熱発生を伴うとともに、切刃部に断続的、衝撃的負荷が作用する高速断続切削に用いた場合でも、チッピング等の異常損傷を発生することなく、長期の使用に亘ってすぐれた耐摩耗性を発揮するものである。つぎに、この発明の被覆工具を実施例により具体的に説明する。原料粉末として、いずれも1~3μmの平均粒径を有するWC粉末、TiC粉末、ZrC粉末、TaC粉末、NbC粉末、Cr3C2粉末、TiN粉末、およびCo粉末を用意し、これら原料粉末を、表1に示される配合組成に配合し、さらにワックスを加えてアセトン中で24時間ボールミル混合し、減圧乾燥した後、98MPaの圧力で所定形状の圧粉体にプレス成形し、この圧粉体を5Paの真空中、1370~1470°Cの範囲内の所定の温度に1時間保持の条件で真空焼結し、焼結後、切刃部にR:0.07mmのホーニング加工を施すことによりISOCNMG120408に規定するインサート形状をもったWC基超硬合金製の工具基体A~Fをそれぞれ製造した。また、原料粉末として、いずれも0.5~2μmの平均粒径を有するTiCN質量比でTiC/TiN=50/50粉末、Mo2C粉末、ZrC粉末、NbC粉末、TaC粉末、WC粉末、Co粉末、およびNi粉末を用意し、これら原料粉末を、表2に示される配合組成に配合し、ボールミルで24時間湿式混合し、乾燥した後、98MPaの圧力で圧粉体にプレス成形し、この圧粉体を1.3kPaの窒素雰囲気中、温度:1540°Cに1時間保持の条件で焼結し、焼結後、切刃部分にR:0.07mmのホーニング加工を施すことによりISO規格CNMG120412のインサート形状をもったTiCN基サーメット製の工具基体a~fを形成した。つぎに、これらの工具基体A~Fおよび工具基体a~fの表面に、通常の化学蒸着装置を用い、硬質被覆層の下部層として、表3に示される条件で、かつ、表5に示される組み合わせ及び目標層厚でTi化合物層を蒸着形成し、ついで、上部層としてのAl2O3層を、表4に示される条件にて、かつ、表6に示される目標層厚で蒸着形成することにより、本発明被覆工具1~13をそれぞれ製造した。また、比較の目的で、硬質被覆層の下部層として、表3に示される条件で、かつ、表5に示される組み合わせ及び目標層厚で、本発明被覆工具1~13と同じTi化合物層を蒸着形成し、ついで、上部層としてのAl2O3層を、表4に示される条件にて、かつ、表7に示される目標層厚で蒸着形成することにより、比較例被覆工具1~13をそれぞれ製造した。ついで、上記の本発明被覆工具と比較例被覆工具の硬質被覆層の上部層を構成するAl2O3層について、電界放出型走査電子顕微鏡と電子後方散乱回折像装置を用いて結晶粒を特定し、結晶粒のアスペクト比を求めるとともに、アスペクト比5未満の結晶粒およびアスペクト比5以上の結晶粒における結晶粒内平均方位差を測定した。具体的には、上記のAl2O3層の断面を研磨面とした状態で、電界放出型走査電子顕微鏡の鏡筒内にセットし、前記研磨面に70度の入射角度で15kVの加速電圧の電子線を1nAの照射電流で、前記断面研磨面の測定範囲内に存在する結晶粒個々に照射して、電子後方散乱回折像装置を用い、30×50μmの領域を0.1μm/stepの間隔で、基体表面の法線に対して、前記結晶粒の結晶面である0001面の法線がなす傾斜角を測定し、隣接する測定点からの測定傾斜角の角度差が5度以上である場合に、相互に隣接する測定点の境界は結晶粒界であるとし、結晶粒界に囲まれ、他の結晶粒界に分断されていない範囲を同一の結晶粒として特定し、さらに、特定した結晶粒各々について長軸、短軸の長さを求め、それらの比からアスペクト比を求めるとともに結晶粒のピクセル数から面積割合を求め、さらに、アスペクト比が5未満あるいは5以上の結晶粒について結晶粒内方位差を測定し、得られた結晶粒内方位差を平均し、これをそのアスペクト比の結晶粒における結晶粒内平均方位差とした。表6、表7に、上記で求めた結晶粒内平均方位差を示す。上記のAl2O3層のアスペクト比が5未満あるいは5以上の結晶粒についての面積割合および結晶粒内平均方位差において、表6、表7にそれぞれ示される通り、本発明被覆工具のAl2O3層は、アスペクト比が2以下の結晶粒の面積割合は10~50面積であって、かつ、結晶粒の結晶粒内平均方位差の平均は5度未満を示し、また、アスペクト比が5以上の結晶粒の面積割合は50~90面積であって、かつ、結晶粒の結晶粒内平均方位差の平均は5度以上を示した。これに対して、比較例被覆工具においては、アスペクト比が5以上の結晶粒において結晶粒内平均方位差の平均が5未満であった。さらに、上記の本発明被覆工具1~13および比較例被覆工具1~13の各層の層厚を、走査型電子顕微鏡を用いて測定同じく縦断面測定したところ、いずれも目標層厚と実質的に同じ平均層厚5点測定の平均値を示した。つぎに、上記の各種の被覆工具をいずれも工具鋼製バイトの先端部に固定治具にてネジ止めした状態で、本発明被覆工具1~13および比較例被覆工具1~13について、被削材:JISS30Cの長さ方向等間隔4本縦溝入り丸棒、切削速度:350m/min、切り込み:1.2mm、送り:0.25mm/rev、切削時間:5分、の条件切削条件Aでの炭素鋼の湿式高速断続切削試験通常の切削速度は、200m/min、被削材:JISSCM415の長さ方向等間隔4本縦溝入り丸棒、切削速度:360m/min、切り込み:2.0mm、送り:0.3mm/rev、切削時間:5分、の条件切削条件Bでの合金鋼の湿式高速断続切削試験通常の切削速度は、200m/min、被削材:JISFCD450の長さ方向等間隔4本縦溝入り丸棒、切削速度:400m/min、切り込み:2.5mm、送り:0.3mm/rev、切削時間:5分、の条件切削条件Cでのダクタイル鋳鉄の乾式高速断続切削試験通常の切削速度は、180m/min、を行い、いずれの切削試験でも切刃の逃げ面摩耗幅を測定した。この測定結果を表8に示した。表6~8に示される結果から、本発明被覆工具1~13は、アスペクト比が5未満の結晶粒の面積割合は10~50面積であって、かつ、結晶粒の結晶粒内平均方位差の平均は5度未満を示し、また、アスペクト比が5以上の結晶粒の面積割合は50~90面積であって、かつ、結晶粒の結晶粒内平均方位差の平均は5度以上を示し、上部層が、高温強度、靭性に優れると同時に、層内のクラックの伝播進展を抑制することから、高熱発生を伴い、切刃部に断続的、衝撃的負荷が作用する高速断続切削に用いた場合でも、すぐれた耐チッピング性を示し、長期の使用に亘ってすぐれた耐摩耗性を発揮するものであった。これに対して、比較例被覆工具1~13については、いずれも、高速断続切削加工では硬質被覆層にチッピングが発生し、比較的短時間で使用寿命に至ることが明らかである。"